(57)【特許請求の範囲】
【請求項１】
空間周波数２０００本／ｍｍ乃至５０００本／ｍｍの周期構造を有する凹凸構造から構成される第１領域及び第２領域を具備し、かつ前記第１領域と第２領域との凹凸構造の成す角度は９０度である凹凸形成層と、高分子材料の複屈折性の位相差層とが向かい合う間に、少なくとも一部に脆性層が設けられていることを特徴とする表示体。
【請求項２】
前記位相差層が、可視光の少なくとも一部の範囲で１／４波長の位相差値を持つことを特徴とする請求項１に記載の表示体。
【請求項３】
前記凹凸構造が回折格子として構成されており、前記位相差層の光軸に対し、第１、第２の領域にそれぞれ＋４５度、−４５度の方向で前記回折格子を形成したことを特徴とする請求項１もしくは請求項２に記載の表示体。
【請求項４】
前記位相差層が液晶からなることを特徴とする請求項１乃至請求項３のいずれか１項に記載の表示体。
【請求項５】
前記位相差層が１軸延伸の樹脂フィルムからなることを特徴とする請求項１乃至請求項３のいずれか１項に記載の表示体。
【発明の詳細な説明】
【技術分野】
【０００１】
本発明は、偽造防止構造を備えた表示体に関するものである。
【背景技術】
【０００２】
回折格子又はホログラムによって構成されるパターンは、通常の印刷技術では表現することのできない指向性のある光沢を有することから、装飾用途や偽造防止を目的としたセキュリティ商品に広く用いられている。
【０００３】
回折格子技術は、他の偽造防止技術に比べ、
・判別用の機器類を使わずに真偽判定が容易にできる機能を有する目視判別（いわゆるオバート機能）。
【０００４】
・製造には、高価で高度な技術（ＥＢ描画装置やナノインプリント技術等）が必要。
【０００５】
・媒体の総厚が薄い。
【０００６】
・回折光による独特の輝きがあり、意匠性に優れる。
【０００７】
等の利点を有している。
【０００８】
しかし、最近、各国の紙幣を偽造しようとする偽造団においては、従来の回折格子技術で製造されたものと近いものが作製できるようになってきた。
【０００９】
そこで、回折格子の中でも高精細化したものが最近提案されている（例えば、特許文献１参照。）。この特許文献１では、２次元の回折格子で、かつ通常の回折格子の２倍以上の細かさを有するものを提案している。この高精細な回折格子は通常のホログラム製造工程よりもはるかに難しく、ナノインプリントの技法を取り入れなければ達成できないものである。この高精細な回折格子の視認性特徴は、従来の回折格子とは全く異なり、正面方向（大部分の視域）では黒色を示し、対象物の水平方向に近い角度（法線方向に対し深い角度）で回折光が射出される。
【００１０】
一方、一次元の波長以下の周期性の凹凸構造物は、偏光特性や位相差特性を有することが予想される。この凹凸構造物の偽造防止商品としての展開は、従来の回折格子のような肉眼での意匠性や真偽判定はできないが、偏光板及び位相差板を利用することで真偽判定の検証ができ、新しい商材となり得る可能性がある。
【先行技術文献】
【特許文献】
【００１１】
【特許文献１】特開２００８−１０７４７０号公報
【発明の概要】
【発明が解決しようとする課題】
【００１２】
本発明は、偏光フィルターでの真偽判定が可能な表示体を提供することを目的とする。
【課題を解決するための手段】
【００１３】
本発明の請求項１に係る発明は、空間周波数２０００本／ｍｍ乃至５０００本／ｍｍの周期構造を有する凹凸構造から構成される第１領域及び第２領域を具備し、かつ前記第１領域と第２領域との凹凸構造の成す角度は９０度である凹凸形成層と、高分子材料の複屈折性の位相差層とが向かい合う間に、少なくとも一部に脆性層が設けられていることを特徴とする表示体である。
【００１４】
本発明の請求項２に係る発明は、前記位相差層が、可視光の少なくとも一部の範囲で１／４波長の位相差値を持つことを特徴とする請求項１に記載の表示体である。
【００１５】
本発明の請求項３に係る発明は、前記凹凸構造が回折格子として構成されており、前記位相差層の光軸に対し、第１、第２の領域にそれぞれ＋４５度、−４５度の方向で前記回折格子を形成したことを特徴とする請求項１もしくは請求項２に記載の表示体である。
【００１６】
本発明の請求項４に係る発明は、前記位相差層が液晶からなることを特徴とする請求項１乃至請求項３のいずれか１項に記載の表示体である。
【００１７】
本発明の請求項５に係る発明は、前記位相差層が１軸延伸の樹脂フィルムからなることを特徴とする請求項１乃至請求項３のいずれか１項に記載の表示体である。
【発明の効果】
【００１８】
本発明によると、より高い偽造防止効果を実現することが可能となる。
【図面の簡単な説明】
【００１９】
【図１】本発明の実施形態に係る表示体を概略的に示す平面図。
【図２】図１に示す表示体のII−II線に沿った断面図。
【図３】図１に示す表示体のIII−III線に沿った断面図。
【図４】図１に示す表示体の第１界面部及び第２界面部が回折光を射出する様子を概略的に示す図。
【図５】図１に示す表示体の第１界面部、第２界面部に採用可能な構造の一例を拡大して示す斜視図。
【図６】図１に示す表示体の第１界面部、第２界面部に採用可能な構造の一例を拡大して示す斜視図。
【発明を実施するための形態】
【００２０】
以下、本発明の実施の形態について、図面を参照しながら詳細に説明する。なお、各図において、同様又は類似した機能を発揮する構成要素には同一の参照符号を付し、重複する説明は省略する。
【００２１】
図１は、本発明の実施形態に係る表示体を概略的に示す平面図である。図２は、図１に示す表示体１０のII−II線に沿った断面図であり、図３は、図１に示す表示体１０のIII−III線に沿った断面図である。
【００２２】
表示体１０は、図２及び図３に示すように透明位相差層１及び脆性層２、金属反射層３、凹凸形成層４、基材５、粘着層６の積層体を含んでいる。金属反射層３と凹凸形成層４との界面は、第１領域ＤＰ１に対応する第１界面部１２ａと、第２領域ＤＰ２に対応する第２界面部１２ｂとを含んでいる。後述するように、第１界面部１２ａ及び第２界面部１２ｂには、凹凸構造が設けられている。
【００２３】
透明位相差層１の材料としては、ネマチック液晶があげられる。例えば、透明位相差層１を１／４波長板とした際、進相軸と、この進相軸に垂直な遅相軸とを有している。１／４波長板は、波長がλであり且つ偏光面（電場ベクトルの振動面）が進相軸に足して斜めの直線偏光を入射させると、偏光面が遅相軸に平行な第１直線偏光と、偏光面が進相軸に平行であり且つ第１直線偏光からλ／４だけ位相が進んだ第２直線偏光とを射出する。つまり、直線偏光の光が入射すると円偏光に変化し、円偏光の光が入射すると直線偏光に変化する。
【００２４】
なお、１／４波長板とは、入射光線に１／４波長の位相差（波長板の射出面において速い方の成分に比べて遅いほうの成分が遅延する）を生じさせる機能を持った波長板であって、１／４波長板に、直線偏光化された入射光線がその振動方向が１／４波長板の光軸方向に対して、＋４５度の角度で入射したとき、射出光線は右回りの円偏光となり、入射光線の振動方向と１／４波長板の光軸方向とが−４５度の角度をなすときは左回りの円偏光となる。
【００２５】
入射する直線偏光の振動方向と、１／４波長板の光軸方向との角度が＋４５度または−４５度以外の場合、射出する光線は楕円偏光となり、０度、９０度の場合には、入射した直線偏光は、そのまま直線偏光として射出する。
【００２６】
一方、位相差層は、ネマチック液晶のように透明で複屈折を有するものであれば良く、ポリマーフィルムでは１軸延伸された樹脂フィルムがよい。例えば、ポリカーボネートフィルム、ポリエチレンテレフタレートフィルム、ポリビニルアルコールフィルム、ポリエチレンナフタレートフィルム、ポリプロピレンフィルム、シクロオレフィンフィルム、ナイロンフィルム、セロファンフィルム、などが透明位相差層として使用可能である。
【００２７】
脆性層２の材料としては、透明位相差層１又は金属反射層３との密着が、全面若しくは一部分で悪いことが求められる。しかし、故意にこの偽造防止媒体を剥がそうした際に剥がれるのが好ましく、製造工程では剥がれてはならない。つまり、脆性の調整は重要である。ここで、適当な材料としては、密着成分と非密着成分を複数混合して使用される。例えば、密着成分としては、 酢酸ビニル樹脂、エチレン酢酸ビニル共重合樹脂、塩化ビニル酢酸ビニル共重合樹脂、ポリエステル樹脂、ポリエステルウレタン樹脂、アクリルウレタン樹脂、エポキシ樹脂、エポキシウレタン樹脂、ポリカーボネートウレタン樹脂、ブチラール樹脂のいずれか又は複数の混合物である。一方、非密着成分としては、例えば、ニトロセルロース、酢酸セルロース、酢酸プロピオン酸セルロース、シリカフィラー、シリコーンフィラー、ポリテトラフルオロエチレンフィラー、ポリエチレンワックス、ポリプロピレンワックス、シリコーンオイルのいずれか又は複数の混合物が挙げられる。一般的に脆性層の材料は、密着成分１０重量部に対し、非密着成分を１〜１００重量部の割合で混ぜて使用する。
【００２８】
金属反射層３としては、例えば、アルミニウム、銀、錫、クロム、ニッケル、銅、金及びそれらの合金などの金属材料からなる金属層を使用することができる。そして、真空製膜法を利用してこの金属薄膜を形成することができる。真空製膜法としては、真空蒸着法、スパッタリング法等が適用でき、厚みは、１〜１００ｎｍ程度に制御できればよい。
【００２９】
凹凸形成層４の材料としては、例えば、光透過性を有する樹脂を使用することができる。光透過性を有する樹脂として、ポリエチレンテレフタレート、ポリエチレンナフタレート、ポリカーボネイト、酢酸セルロース、酢酸酪酸セルロース、酢酸プロピオン酸セルロース、ニトロセルロース、ポリエチレン、ポリプロピレン、アクリルスチレン共重合体、塩化ビニル、ポリメタクリル酸メチルなどの熱可塑性樹脂やポリイミド、ポリアミド、ポリエステルウレタン、アクリルウレタン、エポキシウレタン、シリコーン、エポキシ、メラミン樹脂等の熱硬化性樹脂、及び紫外線又は電子線硬化樹脂として、各種アクリルモノマー、エポキシアクリレート、ウレタンアクリレート、ポリエステルアクリレートなどのオリゴマー、アクリル基やメタクリル基等を有するアクリルやエポキシ及びセルロース系樹脂などの反応性ポリマーが使用可能である。また、例えば、熱可塑性樹脂又は光硬化性樹脂を使用すると、原版を用いた転写により、一方の主面に凹凸構造が設けられた凹凸形成層４を容易に形成することができる。
【００３０】
基材５の材料としては、ポリエチレンテレフタレート、ポリエチレンナフタレート、ポリカーボネイト、トリアセチルセルロース、ポリプロピレン、ポリメタクリル酸メチル、アクリルスチレン共重合体、塩化ビニル等の樹脂シート及びフィルムがあげられる。
【００３１】
粘着層６としては、アクリル系粘着剤、ゴム系粘着剤、シリコン系粘着剤、ウレタン系粘着剤などがあげられる。
【００３２】
図５、図６は、図１に示す表示体１０の第１界面部１２ａ、第２界面部１２ｂに採用可能な構造の一例を拡大して示す斜視図である。
【００３３】
第１界面部１２ａ、第２界面部１２ｂには、複数の溝１４ａ、１４ｂ、…を配置してなるレリーフ型回折格子が設けられている。溝１４ａ、１４ｂ、…の空間周波数は、２０００本／ｍｍ乃至５０００本／ｍｍの範囲内にあり、より最適な範囲としては２５００本／ｍｍ乃至３５００本／ｍｍの範囲内にある。
【００３４】
なお、用語「回折格子」は、自然光などの照明光を照射することにより回折波を生じる構造を意味し、複数の溝１４ａ、１４ｂ、…を平行且つ等間隔に配置する通常の回折格子に加え、ホログラムに記録された干渉縞も包含することとする。また、溝１４ａ、１４ｂ、…又は溝１４ａ、１４ｂ、…に挟まれた部分を「格子線」と呼ぶこととする。
【００３５】
第１界面部１２ａ及び第２界面部１２ｂには前記の範囲内の空間周波数である回折格子が配置され、第１界面部１２ａと第２界面部１２ｂの格子線の方向は異なって配置される。最適な格子線のなす角度はおおよそ９０度である。
【００３６】
また、この表示体１０は、極めて特殊な視覚効果（偽造防止効果）を有している。それは、右円偏光又は左円偏光フィルターを通して表示体１０を観察すると、第１界面部１２ａ又は第２界面部１２ｂではネガとポジの関係にあるが、故意に表示体１０を剥がそうとした際には、剥がれやすい脆性層２から剥がれ、円偏光フィルターでの検証ができなくなるため、一度剥がした表示体かどうかが判断できる。一方、表層の位相差層が剥がされた表示体１０は、直線偏光フィルターで検証可能である。この場合、凹凸形成層４には偏光分離能があるため、遠隔真贋（フィルターを表示体に接触させて観察でなく、表示体から離れた位置でフィルター越しに覗いて真贋判定すること）が可能である。
【００３７】
一方、表示体１０では、凹凸形成層４の構造による位相差及び位相差層による位相差の複合的光学効果が観測できる。例えば、凹凸形成層４が反射型１／２波長板として設計され、位相差層が１／４波長板であるならば、表示体１０は、円偏光フィルターを接触させて観察することで真贋検証可能であり、仮に表示体１０を剥がそうとした際は、脆性層から剥がれ、直線偏光フィルターを接触させ観察することで真贋検証可能である。
【００３８】
したがって、この表示体１０を偽造防止媒体として使用すると、高い偽造防止効果を実現することができる。
【００３９】
この表示体１０の視覚効果について、更に詳細に説明する。  
まず、第１界面部１２ａ及び第２界面部１２ｂの凹凸構造に起因した視覚効果について説明する。
【００４０】
回折格子を照明すると、回折格子は、入射光である照明光の進行方向に対して特定の方向に強い回折光を射出する。
【００４１】
最も代表的な回折光は、１次回折光である。１次回折光の射出角βは、回折格子の格子線に垂直な面内で光が進行する場合、下記等式（１）から算出することができる。
【００４２】
ｄ＝λ／（ｓｉｎα−ｓｉｎβ）    ・・・（１）
この等式（１）において、ｄは回折格子の格子定数を表し、λは入射光及び回折光の波長を表している。また、αは、０次回折光，すなわち、透過光又は正反射光，の射出角を表している。換言すれば、αの絶対値は、照明光の入射角と等しく、入射角とはＺ軸に対して対称な関係である（反射型回折格子の場合）。なお、α、βは、Ｚ軸から時計回りの方向を正方向とする。
【００４３】
上記等式（１）から明らかなように、１次回折光の射出角βは、波長λに応じて変化する。すなわち、回折格子は、分光器としての機能を有している。したがって、照明光が白色光である場合、回折格子の格子線に垂直な面内で観察角度を変化させると、観察者が知覚する色が変化する。
【００４４】
また、或る観察条件のもとで観察者が知覚する色は、格子定数ｄに応じて変化する。
【００４５】
一例として、回折格子は、その法線方向に１次回折光を射出するとする。すなわち、１次回折光の射出角βは、０度であるとする。そして、観察者は、この１次回折光を知覚するとする。このときの０次回折光の射出角をαＮとすると、等式（１）は、下記等式（２）へと簡略化することができる。
【００４６】
ｄ＝λ／ｓｉｎαＮ      ・・・（２）
上記等式（２）から明らかなように、観察者に特定の色を知覚させるには、その色に対応した波長λと照明光の入射角｜αＮ｜と格子定数ｄとを、それらが等式（２）に示す関係を満足するように設定すればよい。例えば、波長が４００ｎｍ乃至７００ｎｍの範囲内にある全ての光成分を含んだ白色光を照明光として使用し、照明光の入射角｜αＮ｜を４５度とする。そして、空間周波数（格子定数の逆数）が１０００本／ｍｍ乃至１８００本／ｍｍの範囲内で分布している回折格子を使用するとする。この場合、回折格子をその法線方向から観察すると、空間周波数が約１６００本／ｍｍの部分は青く見え、空間周波数が約１１００本／ｍｍの部分は赤く見える。
【００４７】
なお、回折格子は、空間周波数が小さい方が形成し易い。そのため、通常の表示体では、回折格子の大多数は、空間周波数が５００本／ｍｍ乃至１６００本／ｍｍの回折格子である。
【００４８】
このように、或る観察条件のもとで観察者が知覚する色は、回折格子の格子定数ｄ（又は空間周波数）で制御することができる。そして、先の観察条件から観察角度を変化させると、観察者が知覚する色は変化する。
【００４９】
上記の説明では、光が格子線に垂直な面内で進行することを仮定している。この状態から回折格子をその法線の周りで回転させると、一定の観察方向に対して、この回転角度に応じて格子定数ｄの実効値が変化する。その結果、観察者が知覚する色が変化する。逆に言えば、格子線の方位のみが異なる複数の回折格子を配置した場合、それら回折格子に異なる色を表示させることができる。また、回転角度が十分に大きくなると、一定の観察方向からは回折光が認識できなくなり、回折格子が無い場合と同様に見える。
【００５０】
一方、本発明の場合、空間周波数が２０００本／ｍｍ乃至５０００本／ｍｍの回折格子であり、特異的な性質があるので、図４に説明図を示した。
【００５１】
図４は表示体１０の第１界面部１２ａ及び第２界面部１２ｂが回折光を射出する様子を概略的に示したもので、２１は凹凸構造体、２２は凹凸構造体２１に設けられたアルミ（アルミニウム）蒸着膜、２３は表示体１０への入射光、２４は入射光２３のＴＭ偏光特性、２５は正反射光（０次光）、２６は正反射光２５のＴＥ偏光特性、２７は回折光、２８は法線である。
【００５２】
上記表示体１０について鋭意研究を重ねた結果、以下のようなことが分かってきた。
【００５３】
まず、第１に凹凸形成層４が反射型直線偏光板としての作用する場合である。
【００５４】
入射光２３が、表示体１０に入射した場合、射出する正反射光（０次光）２５は、ＴＥ偏光特性を示す。これは、回折格子の周期が光の波長と同じかより小さい領域であるため、偏光特性が現れているのではないかと考えている。この偏光特性の性能は、回折格子の周期が光の波長が小さい方がより効果的に現れ、また、アスペクト比が０．５以上のときにより効果的である。
【００５５】
また、第１界面部１２ａ及び第２界面部１２ｂを構成する回折格子の断面形状は、図５に示すようなサイン形状、さらに好ましくは図６に示すような三角形状が最適である。これは、反射しにくいＴＭ偏光の光を凹凸構造体２１の中に閉じ込める働きをするためであると推測している。断面形状が三角形状若しくはアスペクト比が大きくなるにしたがい、アルミニウム光沢が徐々に薄れて、黒色になっているのが実験で確認できている。表示体１０が黒色になるにしたがい、正反射光２５の偏光特性は強くなる。
【００５６】
次に、この凹凸形成層４が反射型波長板としての作用する場合である。この位相差特性の性能は、やはり回折格子の周期が光の波長より小さい方がより効果的に現れ、また、アスペクト比が０．５未満のときにより顕著である。また、回折格子の断面形状は矩形でアルミ光沢がある方が好ましい。
【００５７】
つまり、波長以下の周期性のある構造物の場合、構造深さが浅いうちは、反射型波長板として光学的作用が大きく、一定の深さ以上から反射型波長板と反射型直線偏光板の作用が混在し、さらに構造が深くなると反射型直線偏光板としての特性が大きく、反射型波長板としての効果が小さい傾向であることが分かってきた。
【００５８】
ここで反射型直線偏光板とは、光が入射した際に、特定の振動方向の光のみを反射する偏光板のことを示している。このとき、吸収軸は格子の溝と垂直な方向である。光学効果は、鏡面上に直線偏光板を重ねたときと同じである。
【００５９】
ここで、反射型波長板とは、入射光に対し、反射光が位相差を生じる反射板をさす。このときの遅相軸は格子の溝と平行な方向である。光学効果は、反射型１／２波長板は、鏡面上に１／４波長板を重ねたときと同じである。
【００６０】
上述した表示体１０は、例えば、偽造防止媒体としてシールラベル、スレッド、ストライプ転写箔、スポット転写箔などに使用することができる。表示体１０は、構造が非常に細かく、偽造又は模造が困難であるため、この表示体１０を物品に支持させた場合、偽造又は模造も困難である。また、この表示体１０は上述した視覚効果を有しているため、真正品であるかが不明の物品を真正品と非真正品との間で判別することも容易である。
【００６１】
以下、本発明を実施例により、更に詳しく説明する。 
【実施例１】
【００６２】
厚み２５μｍの二軸延伸ポリエステルフィルム（東レ（株）製 25T60）上に、
ネマチック液晶（BASF製パリオカラーLC242）３０重量部、
重合開始剤（BASF製イルガキュア１８４）１．５重量部、
溶剤（メチルエチルケトン）６８．５重量部、
からなるインキをグラビア印刷法でドライ膜厚１．０μｍとなるように印刷し、１００℃で１分間乾燥後、高圧水銀灯にて５００ｍJ／ｃｍ２で硬化させて１／４波長の位相差層１を形成した。
【００６３】
次に脆性層２として、
ニトロセルロース（太平化学製品製 H1/8）２０重量部、
アクリルウレタン樹脂（大成ファインケミカル８UA３４７）５０重量部、
溶剤（メチルエチルケトン）３０重量部、
からなるインキをグラビア法にて、ドライ１μｍ厚の脆性層を形成した。
【００６４】
続いて、新中村化学（株）製アクリル系反応性ポリマーTP100をグラビア法で微細凹凸形成層をドライ３μｍ厚で形成した。
【００６５】
続いて、空間周波数３０００本／ｍｍの回折格子構造を表示体１０のように２箇所以上有し、アスペクト比（深さ/ピッチ）が１である光制御パターンが形成されているニッケル製スタンパーが装着されたシリンダーロールで熱圧エンボスすると同時に紫外線照射し硬化し、スタンパーから剥離して光制御フィルムを連続して得た。このときの版の格子方向は、１／４波長の位相差層１の遅相軸に対して＋４５度又は−４５度を成す角度で設置させている。
【００６６】
次いで、前記光制御パターン形成面へ真空蒸着法によって光反射層として厚さ５００Åのアルミニウム蒸着層を形成させた。
【００６７】
大成ファインケミカル製アクリルウレタン樹脂８UA３４７にビックケミー製ワックスＢＹＫ９５０を固形重量比５％、東洋インキ製造製イソシアネートＵＲ１００Ｂ、固形重量比５％をグラビア法にて、ドライ１μｍ厚の表面透明層を形成した。
【００６８】
次いで、東洋モートン製感熱接着剤をグラビアコーターにて、厚さ約３μｍで塗布した。
【００６９】
このようにして得られた光制御転写箔フィルムをＯＣＲ用紙に重ね合わせ、加熱ローラで貼り合わせ後、二軸延伸ポリエステルフィルムを剥離して、偽造防止媒体を得た。
【００７０】
この偽造防止媒体は、右円偏光板で観察した場合と左円偏光板で観察した場合とでは、ネガ画像とポジ画像が反転して確認できた。また、セロテープ（登録商標）で剥がそうと試みると、脆性層が剥がれたが外観上は変化ないように見えた。しかし、右円偏光板又は左円偏光板での観察では、画像の認識が困難になっていた。一方、直線偏光板での観察では、画像が確認でき、また、偏光板の角度を変化させるとネガ画像とポジ画像が反転した。
【実施例２】
【００７１】
厚み１２μｍの二軸延伸ポリエステルフィルム（東洋紡績（株）製 E5202）上に、
アクリルポリオール（東洋インキ製造製 K448ワニス）１００重量部、
イソシアネート（東洋インキ製造製 UR100B）６重量部、
からなるインキをグラビア印刷法でドライ膜厚１．０μｍとなるように印刷し、凹凸形成層４を形成した。
【００７２】
続いて、空間周波数３０００本／ｍｍの回折格子構造を表示体１０のように２箇所以上有し、アスペクト比（深さ/ピッチ）が１である光制御パターンが形成されているニッケル製スタンパーが装着されたシリンダーロールで熱圧エンボスすることで光制御フィルムを連続して得た。このときの版の格子方向は、流れ方向に対し＋４５度又は−４５度を成す角度で設置させている。
【００７３】
次いで、前記光制御パターン形成面へ真空蒸着法によって光反射層として厚さ５００Åのアルミニウム蒸着層を形成させた。
【００７４】
次に脆性層２として
ニトロセルロース（太平化学製品製 H1/8）２０重量部、
アクリルウレタン樹脂（大成ファインケミカル８UA３４７）５０重量部、
溶剤（メチルエチルケトン）３０重量部、
からなるインキをグラビア法にて、ドライ１μｍ厚の脆性層を形成した。
【００７５】
次に下記のドライラミ接着剤をドライ膜厚３μｍ厚で塗布し、インラインで１／４波長位相差相当のセロファンフィルム（フタムラ化学PL）と貼り合わせした。
【００７６】
ポリエステルウレタン（東洋モートン製 TM595）８５重量部、
イソシアネート（東洋モートン製 AD-５２）１５重量部、
５０℃６日、エージング後にポリエステルフィルム側に東洋モートン製粘着剤を１０μｍ厚塗布し、離型フィルムと貼り合わせし、所定抜き型にて、抜き取り、偽造防止シールを得た。
【００７７】
この偽造防止シールは、右円偏光板で観察した場合と左円偏光板で観察した場合とでは、ネガ画像とポジ画像が反転して確認できた。また、セロテープで剥がそうと試みると、脆性層２及び位相差層１が剥がれたが外観上は変化ないように見えた。しかし、右円偏光板又は左円偏光板での観察では、画像の認識が困難になっていた。一方、直線偏光板での観察では、画像が確認でき、また、偏光板の角度を変化させるとネガ画像とポジ画像が反転した。
【符号の説明】
【００７８】
１…透明位相差層、２…脆性層、３…金属反射層、４…凹凸形成層、５…基材、６…粘着層、１０…表示体、１２ａ…第１界面部、１２ｂ…第２界面部、１４ａ、１４ｂ…第１界面部及び第２界面部の溝、２１…凹凸構造体、２２…アルミ蒸着膜、２３…入射光、２４…ＴＭ偏光特性、２５…正反射光（０次光）、２６…ＴＥ偏光特性、２７…回折光、２８…法線。
【図１】
0005573600.tif 000002
【図２】
0005573600.tif 000003
【図３】
0005573600.tif 000004
【図４】
0005573600.tif 000005
【図５】
0005573600.tif 000006
【図６】
0005573600.tif 000007